(57)【要約】【課題】熱可塑性樹脂より成形された基材に、熱硬化性樹脂を主成分とする塗料が塗装された塗膜付き樹脂成形品から、物性や外観性の低下を抑えて高品質の熱可塑性樹脂を容易かつ効率的に回収する。【解決手段】塗膜付き樹脂成形品を、剥離溶剤に接触させて該塗膜を膨潤ないし基材から剥離させた後水洗することにより、塗膜を基材から分離して基材の熱可塑性樹脂を回収する。剥離した塗膜は、気泡を利用した浮上分離により容易に基材と分別することができる。【選択図】図１
2005119134.tif 000002
【特許請求の範囲】
【請求項１】
熱可塑性樹脂より成形された基材に、熱硬化性樹脂を主成分とする塗料が塗装された成形品（以下、「塗膜付き樹脂成形品」と記す）から、基材の熱可塑性樹脂を回収する方法において、
該塗膜付き樹脂成形品を、剥離溶剤に接触させて該塗膜を膨潤ないし基材から剥離させる膨潤・剥離工程と、
該膨潤・剥離処理品を水洗して該塗膜を前記基材から分離する水洗・分離工程とを備えてなることを特徴とする塗膜付き樹脂成形品からの熱可塑性樹脂の回収方法。
【請求項２】
該熱可塑性樹脂が、スチレン系樹脂及び／又はオレフィン系樹脂であることを特徴とする請求項１に記載の塗膜付き樹脂成形品からの熱可塑性樹脂の回収方法。
【請求項３】
該剥離溶剤に接触させる塗膜付き樹脂成形品を、２〜１００ｍｍの大きさに破砕することを特徴とする請求項１又は２に記載の塗膜付き樹脂成形品からの熱可塑性樹脂の回収方法。
【請求項４】
該剥離溶剤は、沸点が１００℃以上の、高級アルコール、エステル及びエーテルよりなる群から選ばれる１種又は２種以上を主成分とすることを特徴とする請求項１ないし３のいずれか１項に記載の塗膜付き樹脂成形品からの熱可塑性樹脂の回収方法。
【請求項５】
塗膜付き樹脂成形品と剥離溶剤とを５〜８０℃の温度で接触させることを特徴とする請求項１ないし４のいずれか１項に記載の塗膜付き樹脂成形品からの熱可塑性樹脂の回収方法。
【請求項６】
該膨潤・剥離処理品を、
槽下部に水の導入口と散気手段とを有し、槽上部に水の排出口を有する浮上分離槽に投入し、
該膨潤・剥離処理品を水洗すると共に、前記基材から剥離させた塗膜を浮上させることを特徴とする塗膜付き樹脂成形品からの熱可塑性樹脂の回収方法。
【請求項７】
該浮上分離槽が撹拌手段を備えることを特徴とする請求項６に記載の塗膜付き樹脂成形品からの熱可塑性樹脂の回収方法。
【請求項８】
該浮上分離槽は円筒状の水槽であり、底面の直径Ｒと高さｈとの比Ｒ／ｈが０．２〜２０であることを特徴とする請求項６又は７に記載の塗膜付き樹脂成形品からの熱可塑性樹脂の回収方法。
【請求項９】
該塗膜付き樹脂成形品を剥離溶剤と共に撹拌槽に投入して撹拌することにより、該塗膜付き樹脂成形品と剥離溶剤とを接触させることを特徴とする請求項１ないし８のいずれか１項に記載の塗膜付き樹脂成形品からの熱可塑性樹脂の回収方法。
【請求項１０】
該回収された熱可塑性樹脂を真空ベント付押出し機に供給してペレット化することを特徴とする請求項１ないし９のいずれか１項に記載の塗膜付き樹脂成形品からの熱可塑性樹脂の回収方法。
【請求項１１】
請求項１ないし１０のいずれか１項に記載の方法により回収された熱可塑性樹脂（以下、「回収熱可塑性樹脂」という）を含むことを特徴とする熱可塑性樹脂組成物。
【請求項１２】
回収熱可塑性樹脂からなることを特徴とする請求項１１に記載の熱可塑性樹脂組成物。
【請求項１３】
回収熱可塑性樹脂と他の樹脂成分及び／又は添加剤とを含むことを特徴とする請求項１１に記載の熱可塑性樹脂組成物。
【請求項１４】
該回収熱可塑性樹脂組成物とゴム強化スチレン系樹脂とを含むことを特徴とする請求項１３に記載の熱可塑性樹脂組成物。
【請求項１５】
請求項１１ないし１４のいずれか１項に記載の熱可塑性樹脂組成物を成形してなることを特徴とする熱可塑性樹脂成形品。
【発明の詳細な説明】
【技術分野】
【０００１】
本発明は、塗膜付き樹脂成形品から、物性や外観性の低下を抑えて高品質の熱可塑性樹脂を回収する方法と、この方法で回収された回収熱可塑性樹脂を利用した、耐衝撃性及び外観性に優れた熱可塑性樹脂組成物及び熱可塑性樹脂成形品に関する。
【背景技術】
【０００２】
自動車外装部品などの高度な耐久性と外観性が要求される樹脂製品は、ＰＰ、ＡＢＳ、変性ＰＰＥ、ＰＡ等の熱可塑性樹脂の成形品よりなる基材に、ウレタン系などの熱硬化性樹脂を主成分とする塗料が塗装され、大規模な大量生産が行われている。
【０００３】
このような熱可塑性樹脂基材に熱硬化性樹脂塗膜を形成した製品は、塗装工程で発生する不良品或いは使用済み製品から熱可塑性樹脂を回収して再利用しようとした場合、塗膜が熱可塑性ではないために、塗膜の熱硬化性樹脂が再生原料中に異物として分散、残留する。そして、この熱硬化性樹脂塗膜の混入が、応力集中点として働き、再利用されたものではない新規の熱可塑性樹脂（以下「バージン材」と称す。）に比べて、衝撃強度や引っ張り強度などの物性を低下させたり、外観不良の原因となったりする。また、たとえ素地の状態で外観不良が見られなくても、更に成形品に塗装を施した場合には、異物が表面に浮き出て平滑性を阻害することで外観不良を引き起こすことがある。
【０００４】
従って、塗膜付き樹脂成形品を再利用する場合には、塗料成分を熱可塑性樹脂に変更するか、塗膜を剥離、分別する方法が考えられる。しかし、前者においては塗装性能に制約を受けるため現実的ではない。そこで、従来においては、塗膜付き樹脂成形品から塗膜を効果的に剥離、分別する技術や、逆に回収樹脂中に微細分散させる技術が研究されてきた。
【０００５】
従来、塗膜付き樹脂成形品から塗膜を除去することなく再利用する方法として、特開２００２−８６４９１号公報には、再生材料をコア層とし、バージン材をスキン層とするサンドイッチ成形を行うことが提案されているが、この方法では、塗膜付き樹脂成形品の破砕材よりなる再生材料中に混入する塗膜片粒子が大きいために、成形機のノズルを詰まらせたり、成形品の外観不良を生じさせたりする。また、塗膜付き樹脂成形品を微粉砕して用いても、物性の低下は避けられず、成形品の強度や信頼性に問題を生じる可能性が有る。
【０００６】
一方、塗膜付き樹脂成形品から塗膜を剥離除去して再利用する技術として、特開２００１−３５３７２１号公報、特開２０００−２７１９３号公報、特開平８−２５８０４４号公報に、塗膜を摩擦力によって機械的に剥離する方法が提案されている。しかし、この方法では、塗膜剥離時の剪断力が低いと塗膜が十分に剥離せず、剪断力を高くすると塗膜と基材が微粉砕された状態で混合され、更に静電気を帯びて互いに付着するため分別が困難となる。
【０００７】
特開平８−２９０４２７号公報には、塗膜と基材の樹脂との混合微粉末を界面活性剤を添加した水槽中で攪拌して、帯電の除去及び脱泡を行い、比重差により分別する方法が提案されている。この方法では、基材樹脂がＰＰのように比重が小さいものであれば、分別可能であるが、ＡＢＳ等のように塗膜樹脂成分と比重が近いものの場合には、分別は困難である。また、特開平６−９１６５２号公報には、サンドブラストによる塗膜除去が提案されているが、この場合には基材樹脂中にブラスト研磨剤が埋め込まれる可能性が有り、新たな異物混入の問題が発生する。
【０００８】
更に、破砕品を溶剤浸漬により剥離し易くする方法として、特開平１１−３４９７２６号公報には破砕品を低沸点アルコールに浸漬し、乾燥後微粉砕し、次いで風力によって塗膜を分別する方法が提案されている。しかし、この方法では、溶剤が低沸点アルコールなので、取扱いに危険を伴う他、風力分別では微粉砕品の帯電によって樹脂と塗膜とが十分に分別できないという欠点が有る。
【０００９】
その他の方法として、特開平１１−２２８７３０号公報には、分別溶剤を用いて可溶性樹脂と不溶性樹脂とに分別する方法が提案されているが、この方法では、樹脂の溶解に多くの時間と専用の設備を必要とし、更に溶剤を蒸留除去するためにも大掛かりな設備とエネルギーを必要とし、リサイクルの本来の趣旨に合致しない。
【特許文献１】特開２００２−８６４９１号公報
【特許文献２】特開２００１−４０２６８号公報
【特許文献３】特開２００１−２２６６３９号公報
【特許文献４】実用新案登録第３０７０１２９号公報
【特許文献５】特開２００１−３５３７２１号公報
【特許文献６】特開２０００−２７１９３号公報
【特許文献７】特開平８−２５８０４４号公報
【特許文献８】特開平８−２９０４２７号公報
【特許文献９】特開平６−９１６５２号公報
【特許文献１０】特開平１１−３４９７２６号公報
【特許文献１１】特開平１１−２２８７３０号公報
【発明の開示】
【発明が解決しようとする課題】
【００１０】
このように、従来においては、塗膜付き樹脂成形品から、熱硬化性樹脂の塗膜を容易かつ効率的に除去して、基材の熱可塑性樹脂を高品質な状態で回収する方法は提案されておらず、いずれの方法においても、回収率、処理効率、経済性、作業性、或いは回収された熱可塑性樹脂の物性面や外観性などに欠点を有していた。
【００１１】
従って、本発明は、熱可塑性樹脂より成形された基材に、熱硬化性樹脂を主成分とする塗料が塗装された塗膜付き樹脂成形品から、物性や外観性の低下を抑えて高品質の熱可塑性樹脂を容易かつ効率的に回収する方法と、この方法で回収された回収熱可塑性樹脂を利用した、耐衝撃性及び外観性に優れた熱可塑性樹脂組成物及び熱可塑性樹脂成形品を提供することを目的とする。
【課題を解決するための手段】
【００１２】
本発明の塗膜付き樹脂成形品からの熱可塑性樹脂の回収方法は、熱可塑性樹脂より成形された基材に、熱硬化性樹脂を主成分とする塗料が塗装された成形品（以下、「塗膜付き樹脂成形品」と記す）から、基材の熱可塑性樹脂を回収する方法において、該塗膜付き樹脂成形品を、剥離溶剤に接触させて該塗膜を膨潤ないし基材から剥離させる膨潤・剥離工程と、該膨潤・剥離処理品を水洗して該塗膜を前記基材から分離する水洗・分離工程とを備えてなることを特徴とする。
【００１３】
即ち、本発明者らは、上記課題を解決すべく鋭意検討した結果、剥離溶剤を用いて塗膜を膨潤ないし基材から剥離させ、その後水洗を行うことにより、基材から塗膜を容易かつ効率的に分離できること、特に、この水洗時に気泡を利用して塗膜の見掛け比重を小さくすることにより、塗膜を選択的に浮上させて基材から容易に分離することができ、これにより、塗膜成分を含まず、従って、バージン材に対して物性や外観性の低下を引き起こすことなく基材の熱可塑性樹脂を回収することができることを見出し、本発明を完成させた。
【００１４】
本発明において、回収する熱可塑性樹脂としては、好ましくはスチレン系樹脂及び／又はオレフィン系樹脂が挙げられる。また、剥離溶剤に接触させる塗膜付き樹脂成形品は、予め、２〜１００ｍｍの大きさに破砕することが、膨潤・剥離効率、その後の塗膜と基材との分離効率の面で好ましい。また、剥離溶剤としては、沸点が１００℃以上の高級アルコール、エステル、エーテル類を主成分とするものが好ましく、例えば、塗膜付き樹脂成形品を剥離溶剤と共に撹拌槽に投入して好ましくは５〜８０℃の温度で撹拌することにより、塗膜を効果的に膨潤・剥離処理することができる。
【００１５】
本発明においては、槽下部に水の導入口と散気手段とを有し、槽上部に水の排出口を有する浮上分離槽に膨潤・剥離処理品を投入して、該膨潤・剥離処理品を水洗すると共に、該塗膜を浮上させることにより、剥離した塗膜と基材とを効率的に分別することができる。即ち、このような浮上分離槽を用いることにより、基材から剥離した塗膜に散気手段からの微細気泡を付着させて、その浮力により、塗膜のみを選択的に浮上させて基材と分離することができる。この浮上分離槽は撹拌手段を備えることが好ましく、この場合には、撹拌による動力と槽内に投入した膨潤・剥離処理品同士の衝突ないし摩擦によって塗膜を効率的に剥離させて浮上させることができる。
【００１６】
このようにして回収された熱可塑性樹脂は、真空ベント付押出し機に供給してペレット化することが好ましく、ペレット化することにより、再利用が容易となる。しかも、真空ベント付押出し機であれば、押し出し工程において、回収熱可塑性樹脂に含まれる溶剤成分や水分を脱気することができるため、高品質の回収熱可塑性樹脂ペレットを得ることができる。
【００１７】
本発明の熱可塑性樹脂組成物は、このような本発明の塗膜付き樹脂成形品からの熱可塑性樹脂の回収方法により回収された回収熱可塑性樹脂を含むものであり、回収熱可塑性樹脂のみからなるものであっても良く、他の樹脂成分や、その他の添加剤を含むものであっても良い。本発明の回収熱可塑性樹脂組成物に含まれる他の樹脂成分としては、特に、ゴム強化スチレン系樹脂が好ましい。
【００１８】
本発明の熱可塑性樹脂成形品は、このような本発明の熱可塑性樹脂組成物を成形してなるものであり、表面外観及び耐衝撃性等の物性に優れた高性能かつ高品質の熱可塑性樹脂成形品である。
【発明の効果】
【００１９】
本発明の塗膜付き樹脂成形品からの熱可塑性樹脂の回収方法によれば、成形品の抜き取り検査や廃棄物から発生した塗膜付き熱可塑性樹脂から、基材である熱可塑性樹脂の物性を低下させることなく、塗膜を容易かつ効率的に除去して、そのまま再利用可能な物性及び外観性を維持した回収熱可塑性樹脂を得ることができる。
【００２０】
また、本発明の熱可塑性樹脂組成物及び熱可塑性樹脂成形品によれば、このようにして回収した回収熱可塑性樹脂を用いて、表面外観及び耐衝撃性等の物性に優れた熱可塑性樹脂成形品を提供することができる。
【発明を実施するための最良の形態】
【００２１】
以下に本発明の実施の形態を詳細に説明する。
【００２２】
まず、本発明の塗膜付き樹脂成形品からの熱可塑性樹脂の回収方法について説明する。
【００２３】
本発明で処理される塗膜付き樹脂成形品は、表面にウレタン等の熱硬化性樹脂を主成分とする塗料が塗装された熱可塑性樹脂の成形品であり、自動車部品、電化製品、住宅建材部品など様々な製品が挙げられ、例えば、自動車部品の関連としては、ラジエターグリル、フェンダー、ドアパネル、バンパー、スポイラー、マッドガード、サイドモール、ホイールキャップ、インストルメントパネル、ドアミラー、フロントおよびテールランプ等のランプハウジング、バイクカウリング等が挙げられる。また、電化製品の関連では、テレビ、ゲーム機、パソコン、携帯電話などが挙げられ、住宅建材部品の関連では、屋外部材として、外壁部材、ケーブル用カバーなどが挙げられ、また、屋内部材として、テーブル、衣装ケース、パイプなどが挙げられる。
【００２４】
これらの塗膜付き樹脂成形品の基材を構成する熱可塑性樹脂組成物に特に制限はなく、熱可塑性樹脂としては、ＡＢＳ（アクリロニトリルブタジエンスチレン）樹脂などのスチレン系樹脂や、ＰＰ（ポリプロピレン）などのポリオレフィン系樹脂、ポリカーボネート樹脂、ナイロン樹脂、ポリ塩化ビニル樹脂、メタクリル樹脂、ポリブチレンテレフタレート樹脂、ポリエチレンテレフタレート樹脂、ポリフェニレンエーテル樹脂などが挙げられ、これらの単一材料であってもアロイ材料であっても良く、また、改質された樹脂組成物、更には、種々の充填材が配合されたものであっても良い。これらのうち、特に、スチレン系樹脂及び／又はオレフィン系樹脂を含む熱可塑性樹脂組成物の成形品よりなる基材が剥離、水洗、乾燥などの工程による樹脂劣化が少なく安定である点において好適である。
【００２５】
熱可塑性樹脂としては、水に浮くような低比重の樹脂や発泡樹脂でも問題は無いが、後述の水洗・分離工程で泡に浮いてしまうほど軽すぎると、例えば浮上分離槽から塗膜と共に排出されてしまう恐れがあり、回収率が低下するので、本発明に適用される熱可塑性樹脂の比重としては０．９０以上のものが好ましく、より好ましくは０．９３〜１．４０、特に好ましくは１．００〜１．２０の範囲である。
【００２６】
一方、塗膜付き樹脂成形品の塗膜の素材としては、特に制限はないが、一般に広く用いられる塗料、例えば、アクリル系塗料、エポキシ系塗料、ウレタン系塗料、アルキド系塗料、メラミン系塗料、ＵＶ塗料等を挙げることができる。これらの中で好ましいのはアクリル系塗料およびウレタン系塗料などの熱硬化性樹脂を主成分とするものである。
【００２７】
アクリル系塗料については、アクリルラッカー、アクリルメラミン、アクリルウレタン、アクリルエポキシなどに分類でき、溶剤を蒸発させ塗膜を形成するタイプ、架橋して硬化塗膜を形成するタイプが挙げられる。
【００２８】
ウレタン系塗料については、２液ポリオール硬化ポリウレタン型が主流で、その他に、ウレタンラッカーやウレタンポリオールをアクリルポリオール又はポリエステルポリオールにブレンドしてメラミン硬化させるタイプなどが挙げられる。
【００２９】
このような熱硬化性樹脂よりなる塗膜の厚さについても特に制限はないが、通常１〜２００μｍ、好ましくは５〜１５０μｍの厚さであることが、剥離効率の面からは好ましい。
【００３０】
なお、塗料については、技術進歩により、基材となる熱可塑性樹脂との密着性が改良されているが、本発明の方法は、基材表面に形成されている塗膜を膨潤ないし基材から剥離させる剥離溶剤を用いることによって、塗膜を基材から剥離させて分離する方法であるため、塗料及び塗膜の種類や厚さについては何ら限定されるものではなく、上記以外のものにも適用可能である。
【００３１】
このような塗膜付き樹脂成形品においては、生産時の不良品や抜き取り品質検査などによって製品にならない塗膜付き樹脂成形品が発生する。また、出荷後返品される不良品や市場で役目を終えて廃材となるものもある。本発明は、特にこのような不良品ないし廃材の塗膜付き樹脂成形品から、基材である熱可塑性樹脂を回収して再利用する場合に有効である。
【００３２】
本発明においては、膨潤・剥離工程において、塗膜付き樹脂成形品を剥離溶剤と接触させて塗膜を膨潤・剥離処理するが、それに先立ち、塗膜の膨潤・剥離を容易かつ効率的に行うために、塗膜付き樹脂成形品を予め適当な大きさに破砕することが好ましい。この破砕の程度は、２〜１００ｍｍの大きさ、特に２〜５０ｍｍ、とりわけ５〜２０ｍｍとすることが好ましく、このような大きさに破砕することにより、塗膜の剥離、基材との分離、回収が容易かつ効率的となる。この破砕の程度が２ｍｍより小さい場合には、後述の浮上分離法による塗膜の分離の際に、塗膜と基材との分離がうまくいかず、塗膜側に混入する基材量が多くなり、熱可塑性樹脂の回収率が低くなるため好ましくない。また、この破砕の程度が１００ｍｍを超えると、剥離溶剤が塗膜と基材との間に浸透し難くなるため、剥離効率が低下したり、後工程での加工で支障をきたしたりするので好ましくない。
【００３３】
なお、本発明において、塗膜付き樹脂成形品の破砕片の大きさは、破砕片が通過し得る網目の大きさに相当し、例えば２ｍｍ×２ｍｍの網目を通過するが、それよりも小さい網目は通過し得ないものを２ｍｍサイズと称す。
【００３４】
塗膜付き樹脂成形品の破砕は、通常の噛み合い歯方式の破砕機を使用して行うことができ、破砕片の大きさをある程度揃えるために、篩に掛けて大きさを揃えることは、均一処理を行う上で有効である。
【００３５】
本発明で使用する剥離溶剤としては、沸点が１００℃以上の高級アルコール類、エステル類、エーテル類（以下、「高沸点有機溶剤」と称す。）を主成分とするものが、基材への過剰な浸透を防止する点から好ましく、また、繰り返し使用する際に蒸発による損失が少なく、取り扱いの危険を少なくする点からも好ましい。沸点が１００℃以上の高級アルコール、エステル、エーテル類としては、ｎ−ブタノール、イソペンチルアルコール、１−デカノール等のアルコール、アクリル酸エチル、アクリル酸ブチル、アクリル酸２エチルヘキシル等のエステル、プロピレングリコールモノメチルエーテル、アルキレングリコールアルキルエーテル、ポリオキシアルキレンアルキルエーテル等のエーテルが挙げられるが、これらに限定されるものではない。
【００３６】
剥離溶剤の組成は、塗膜の種類に応じて適宜調整することが好ましいが、市販品を用いることもでき、例えば、日本マルセル（株）製「ＨＡ−８０」はプロピレングリコールモノメチルエーテルを主成分とし、本発明で用いる剥離溶剤として有効である。
【００３７】
剥離溶剤は、基材及び塗膜と剥離溶剤との親和性（濡れ性）を高めるために、更に界面活性剤を含むものであっても良い。界面活性剤としては、アルキルエーテル硫酸エステルナトリウム、α−オレフィンスルフォン酸ナトリウム、アルキルベンゼンスルホン酸塩、アルキルグリコシドなどの１種又は２種以上を用いることができる。剥離溶剤は更に、泡調整剤や消泡剤などを含むものであっても良い。
【００３８】
このような剥離溶剤中に、塗膜付き樹脂成形品、好ましくはその破砕片を単に浸漬することにより、塗膜を膨潤・剥離処理することもできるが、撹拌や超音波、バブリング等の動力を付与して塗膜の膨潤ないし基材から剥離、更には剥離を促進させるようにすることもできる。
【００３９】
塗膜付き樹脂成形品、好ましくは破砕片を剥離溶剤に接触させる際の温度条件としては、５〜８０℃の範囲が好ましく、より好ましくは１０〜６０℃、特に好ましくは２０〜５０℃の範囲である。この温度が低すぎる場合、剥離溶剤の効力が十分に発揮されず、塗膜の膨潤ないし基材から剥離に時間がかかるため好ましくない。逆に、温度が高すぎる場合、剥離溶剤の効力が発揮されるものの、塗膜付き樹脂成形品の破砕片が変形したり、破砕片同士が剥離した塗膜や剥離溶剤を巻き込んで溶融接着し、得られる回収熱可塑性樹脂の純度が低下したりするため、好ましくない。
【００４０】
塗膜付き樹脂成形品と剥離溶剤との接触は、特に、前述の好適な大きさに破砕した塗膜付き樹脂成形品の破砕片を、撹拌羽を有する撹拌槽内に投入し、上記最適温度条件下に剥離溶剤中で撹拌することにより行うことが、塗膜の膨潤・剥離効率の面で好ましい。
【００４１】
膨潤・剥離工程の接触時間は、処理温度、撹拌等の補助動力の有無、塗膜の材質、厚さ、用いた剥離溶剤の種類によっても異なるが、通常０．５〜２時間程度である。
【００４２】
なお、塗膜の膨潤・剥離処理に使用した剥離溶剤は、塗膜付き樹脂成形品（ないしその剥離片）に付着して系外に持ち出されることにより減少するものの、組成が変化することはなく、塗膜の膨潤・剥離処理に繰り返し使用することができる。
【００４３】
このようにして塗膜の膨潤・剥離処理を行った後は、次いで水洗・分離工程で、膨潤・剥離処理品の水洗と塗膜の分離を行う。
【００４４】
本発明においては、この水洗・分離工程を、図１に示すような浮上分離槽を用いて行い、水洗と同時に塗膜の剥離、剥離した塗膜の基材との分離を効率的に行うことが好ましい。
【００４５】
図１は本発明の実施に好適な浮上分離槽１の構成を示す模式的な断面図であり、２は洗浄水の導入口、３は空気の導入口である。これらの導入口２，３は浮上分離槽１の下部側壁部に設けられているが、底部に設けられていても良い。浮上分離槽１内の洗浄水の導入口２と空気の導入口３との中間の高さ位置には、多孔板４が設けられており、導入口３から浮上分離槽１内に導入された空気は、この多孔板４で微細な気泡となって浮上分離槽１内を上昇する。浮上分離槽の上部側壁には、排水の排出口５が設けられており、この排出口５の浮上分離槽１内への開口部には、浮上した塗膜５の流出防止のためのメッシュのような異物流出防止板６が設けられている。７は撹拌機であり、撹拌羽７Ａを有する。
【００４６】
このような浮上分離槽１であれば、導入口２から洗浄水を導入すると共に導入口３から圧縮空気を導入し、撹拌下、槽内の水中に膨潤・剥離処理品の破砕片１０を投入すると、撹拌の動力により、また破砕片１０，１０同士が衝突ないし摩擦することにより、破砕片１０に付着残留している塗膜１１の剥離が促進される。そして、破砕片１０から剥離した塗膜片１２に、空気の微細気泡１３が付着することにより塗膜片１２の見掛け比重が小さくなり、水中を浮上する。
【００４７】
このように、剥離された塗膜片１２を気泡１３に乗せた状態で水面に浮上させ、水面に遊離している塗膜片を、さらに界面活性剤により水面上に発生した泡と同伴させて浮上分離槽の外に排出することにより回収し、容易に塗膜と基材とを分離することができる（本発明において、このようにして、気泡により塗膜片を浮上させて分離する方法を「浮上分離法」と称す。）。
【００４８】
塗膜の効率的な分離、回収のために、浮上分離槽１の水槽については適度な高さが必要であり、例えば円筒状の水槽の場合、底面の直径と高さの比（底面の直径Ｒ／高さｈ）が０．２〜２０、特に０．３〜１０、とりわけ０．３〜５の範囲であることが好ましい。この比率は、角型の水槽や円筒状でない水槽を用いる場合も同様の範囲で対応させることができ、角型の場合は底面の一辺の長さと高さとの比が上記範囲であることが好ましい。
【００４９】
なお、このような浮上分離法により塗膜を分離する際、浮上分離槽に溢流口を設け、気泡が付着した塗膜を洗浄排水と共に槽外に流出させるようにしても良い。
【００５０】
膨潤・剥離工程で用いた剥離溶剤中に界面活性剤が含まれている場合には、浮上分離槽内ではその界面活性剤による発泡性で気泡が発生し易くなるが、必要に応じて、この浮上分離槽にも前述の界面活性剤を添加して気泡の発生を促進させるようにしても良い。
【００５１】
なお、膨潤・剥離工程と水洗・分離工程との間に、塗膜の剥離工程を独立させて行っても良い。この場合、工程毎に水槽を分けることにより、小規模なプラントでも効率的な連続処理が可能となる。
【００５２】
例えば、剥離溶剤を入れた撹拌槽（第１の処理槽）に塗膜付き樹脂成形品の破砕片を投入して所定の温度で所定の時間撹拌することにより塗膜を膨潤ないし基材から剥離させ、次いで水を入れた撹拌槽（第２の処理槽）に投入することにより塗膜を剥離させ、その後、剥離した塗膜と基材とを図１に示すような浮上分離槽（第３の処理槽）に投入して塗膜を浮上分離しても良く、また、剥離溶剤を入れた撹拌槽（第１の処理槽）に塗膜付き樹脂成形品の破砕片を投入して所定の温度で所定の時間撹拌することにより塗膜を膨潤ないし基材から剥離させ、次いで図１に示すような浮上分離槽（第２の処理槽）に投入して塗膜を剥離させると共に浮上分離しても良い。
【００５３】
このようにして塗膜が分離された基材の熱可塑性樹脂は、必要に応じて更に水洗及び／又は脱水、乾燥後、押出し機等に供給し、ペレット化（リペレット）する。この際、真空ベント付押出し機を用いることにより、押し出し中に残留溶剤成分や水分を脱気することが可能である。リペレットとすることで、そのまま成形材料として使用することができ、また、通常の加工に使用される発泡剤や着色剤などのマスターペレットをドライブレンドする際にも好都合であり、好ましい。さらに、他の樹脂や添加剤などと複合する際にも原材料として使いやすくなるため、回収樹脂はリペレットとすることが好ましい。
【００５４】
このようにして塗膜付き樹脂成形品から回収された回収熱可塑性樹脂は、そのまま再利用して成形加工することもできるし、同種の材料又は他の熱可塑性樹脂、更に必要に応じて各種添加剤等をブレンドして再利用することもできる。
【００５５】
次に、本発明の塗膜付き樹脂成形品からの熱可塑性樹脂の回収方法により回収された熱可塑性樹脂を含む本発明の熱可塑性樹脂組成物について説明する。
【００５６】
塗膜付き樹脂成形品から回収された熱可塑性樹脂は、その塗膜付き樹脂成形品の基材と同種の樹脂や他の樹脂とブレンドすることができる。他の熱可塑性樹脂とブレンドする場合、その樹脂としては、ＡＢＳ樹脂、ＡＳＡ樹脂、ＡＥＳ樹脂、ＨＩＰＳ樹脂などのゴム強化スチレン系樹脂、その他に、ＡＳ樹脂、ポリスチレン樹脂、ポリカーボネート樹脂、ナイロン樹脂、メタクリル樹脂、ポリ塩化ビニル樹脂、ポリブチレンテレフタレート樹脂、ポリエチレンテレフタレート樹脂、ポリフェニレンエーテルなどが挙げられる。また、ＭＢＳ樹脂などの補強剤をブレンドすることもできる。さらに、ブレンドの際に相溶性を付与する目的で、相溶化剤や官能基などにより変性された上記樹脂を配合しても良い。
【００５７】
これらの樹脂は１種を単独で或いは２種以上を併用して回収熱可塑性樹脂にブレンドすることができるが、中でも特に、ゴム強化スチレン系樹脂をブレンドすることが好ましい。
【００５８】
以下に、このゴム強化スチレン系樹脂について説明する。
【００５９】
本発明の回収熱可塑性樹脂にブレンドするゴム強化スチレン系樹脂は、ゴム状重合体の存在下に、芳香族ビニル系単量体及びシアン化ビニル系単量体から選ばれた１種以上のビニル系単量体をグラフト重合してなるゴム含有グラフト（共）重合体５〜１００重量％と、芳香族ビニル系単量体及びシアン化ビニル系単量体から選ばれた１種以上の単量体を重合してなる硬質（共）重合体９５〜０重量％とを含むゴム強化スチレン系樹脂であることが好ましい。
【００６０】
ゴム強化スチレン系樹脂を構成するゴム含有グラフト（共）重合体中のゴム質重合体としては、ボリブタジエン、ブタジエンと共重合可能なビニル系単量体との共重合体のような共役ジエン系重合体、アクリル酸エステル重合体、アクリル酸エステルと共重合可能なビニル系単量体との共重合体のようなアクリルエステル系重合体、エチレン−プロピレン又はブテン、好ましくはプロピレン−非共役ジエン共重合体、ポリオルガノシロキサン系重合体等が挙げられる。ここで、アクリル酸エステル重合体のアクリル酸エステルとしては、メチルアクリレート、エチルアクリレート、プロピルアクリレート、ブチルアクリレート、イソブチルアクリレート、ペンチルアクリレート、イソアミルアクリレート、ｎ−ヘキシルアクリレート、２−メチルペンチルアクリレート、２−エチルヘキシルアクリレート、ｎ−オクチルアクリレートなどが挙げられ、また、エチレン−プロピレン−非共役ジエン共重合体に含有されるジエンとしては、ジシクロペンタジエン、１，４−ヘキサジエン、１，４−ヘプタジエン、１，５−シクロオクタジエン、６−メチル−１，５−ヘプタジエン、１１−エチル−１，１１−トリデカジエン、５−メチレン−２−ノルボルネンなどが挙げられる。ゴム質重合体としては、これらのうちの１種を単独で、或いは２種以上の複合ゴムとして用いることができる。
【００６１】
このようなゴム質重合体にグラフト重合するビニル系単量体としては、芳香族ビニル系単量体と、シアン化ビニル系単量体と、更に必要に応じて用いられる（メタ）アクリル酸エステル、マレイミド化合物、不飽和カルボン酸等のグラフト重合可能な他の単量体が挙げられる。
【００６２】
芳香族ビニル系単量体としては、スチレン、α−メチルスチレン、ｐ−メチルスチレン、ブロムスチレン等が挙げられ、特にスチレン、α−メチルスチレンが好ましい。また、シアン化ビニル系単量体としては、アクリロニトリル、メタクリルニトリル等が挙げられ、特にアクリロニトリルが好ましい。他の単量体としては、（メタ）アクリル酸エステルとしては、メタクリル酸メチル、アクリル酸メチル等のメタクリル酸エステル又はアクリル酸エステルが挙げられ、マレイミド化合物としては、Ｎ−フェニルマレイミド、Ｎ−シクロヘキシルマレイミド等が挙げられ、不飽和カルボン酸としては、アクリル酸、メタクリル酸、イタコン酸、フマル酸等が挙げられる。これらは、それぞれ１種を単独で、又は２種以上を混合して用いることができる。
【００６３】
ゴム含有グラフト（共）重合体において、これらの単量体成分の割合は、重量比で、芳香族ビニル系単量体：シアン化ビニル系単量体：他の単量体＝９５〜６０：５〜４０：０〜５０とするのが好ましい。
【００６４】
このようなゴム含有グラフト（共）重合体中の好ましいゴム質重合体の含有量は５〜８０重量％である。この含有量が５重量％未満では得られる成形品の耐衝撃性が劣るものとなり、８０重量％を超えてもグラフト率が低下することから耐衝撃性に劣るものとなる。
【００６５】
さらに、本発明に係るゴム強化スチレン系樹脂は、ゴム含有グラフト（共）重合体と別途重合した硬質（共）重合体（例えば、ＡＳ樹脂など）とで構成されていても良い。
【００６６】
硬質（共）重合体は、芳香族ビニル系単量体とシアン化ビニル系単量体と、更に必要に応じて用いられる共重合可能な他の不飽和単量体からなり、ゴム含有グラフト（共）重合体にグラフトさせる単量体として例示したものと同様な単量体が使用される。
【００６７】
硬質（共）重合体において、これらの単量体成分の割合は、重量比で芳香族ビニル単量体：シアン化ビニル単量体：他の単量体＝８０〜６０：２０〜４０：０〜６０とするのが好ましい。
【００６８】
また、硬質（共）重合体の重量平均分子量は、８０，０００〜２００，０００が好ましく、この分子量が８０，０００未満では耐衝撃性に劣り、２００，０００を超えると成形加工性が悪化する。
【００６９】
ゴム強化スチレン系樹脂において、ゴム含有グラフト（共）重合体と硬質（共）重合体の割合はゴム含有グラフト（共）重合体５〜１００重量％と硬質（共）重合体９５〜０重量％とで合計で１００重量％であることが好ましい。この範囲から外れて硬質（共）重合体が多く、ゴム含有グラフト（共）重合体が少ないと、得られる成形品の耐衝撃性が劣るものとなる。
【００７０】
ゴム強化スチレン系樹脂と回収熱可塑性樹脂との混合割合には特に制限はなく、ゴム強化スチレン系樹脂０〜９９重量％、回収熱可塑性樹脂１００〜１重量％の幅広い範囲を採用可能であるが、ゴム強化スチレン系樹脂をブレンドすることによる他の用途に適した特性にするため、例えば、衝撃強度や機械特性などの改質等の効果を確実に得る上で、回収熱可塑性樹脂５〜６０重量％に対して、ゴム強化スチレン系樹脂９５〜４０重量％とすることが好ましい。
【００７１】
本発明の回収熱可塑性樹脂を含む熱可塑性樹脂組成物には、更に公知の酸化防止剤、紫外線吸収剤、滑剤、可塑剤、離型剤、帯電防止剤、着色剤（顔料、染料など）、炭素繊維やガラス繊維、タルクやウォラストナイト、炭酸カルシウム、シリカなどの充填剤、難燃剤（ハロゲン系難燃剤、リン系難燃剤、アンチモン化合物など）、ドリップ防止剤、抗菌剤、防カビ剤、シリコ−ンオイル、カップリング剤などの各種の添加剤を１種以上配合しても良い。
【００７２】
これらの配合成分を混合して、本発明の回収熱可塑性樹脂組成物を再利用する際のペレット化方法としては特に制限はないが、例えば、押出機、バンバリーミキサー等を用いた溶融混練法が好ましい。
【００７３】
このようにして得られる本発明の熱可塑性樹脂組成物は、射出成形、シート押出、真空成形、圧空成形、異形押出成形、発泡成形、ブロー成形などによって、各種成形品に成形することができる。
【００７４】
本発明の熱可塑性樹脂組成物を成形して得られる本発明の熱可塑性樹脂成形品は、車両用部品や一般機材の用途をはじめ、例えば、難燃剤や無機充填剤等を配合することにより電気電子機器及び電子機器部品のハウジング等、特に、コンピュータ、プリンタ、コピー機等のＯＡ機器、更にモバイルコンピュータをはじめとする携帯情報機器のハウジング等にも好適に使用することができる。
【実施例】
【００７５】
以下に、実施例、比較例、合成例及び参考例を挙げて本発明をより具体的に説明するが、本発明は、その要旨を超えない限り、以下の実施例に何ら制限されるものではない。
【００７６】
［塗膜付き樹脂成形品からの熱可塑性樹脂の回収］
以下の２種類の剥離溶剤を使用して塗膜付き樹脂成形品からの熱可塑性樹脂の回収を行った。
剥離溶剤Ａ；ＨＡ−８０（日本マルセル（株）製）
剥離溶剤Ｂ；プロピレングリコールモノメチルエーテルを主成分とし、アルキルエー
テル硫酸エステルナトリウム、脂肪酸アルカノールアミドを各０．２重
量％含む剥離溶剤
【００７７】
実施例１
撹拌機を備えた５０リットルのステンレス製容器に、剥離溶剤Ａ２０リットルと、塗膜付き樹脂成形品（ＡＢＳ製基材の表面にウレタン系塗膜が形成されたラジエターグリル）を約２０ｍｍ角に破砕した破砕片１０ｋｇとを仕込み、バンドヒーターと撹拌機を取り付け、４０℃に加熱調整すると共に、４０ｒｐｍで６０分間撹拌した。この操作により、塗膜を膨潤又は基材から剥離させた。次に、剥離溶剤を回収するため、容器内溶液を８０メッシュのステンレス製網を使用して、濾過した。
【００７８】
濾取した基材と塗膜との混合品を図１に示した浮上分離槽（底面の直径Ｒ／高さｈの比が０．５の円筒形の水槽，水２０リットルを保有）に仕込み、１リットル／分の洗浄水を導入・排出して洗浄し、洗浄と同時に剥離した塗膜を分別するため、圧縮空気（４ｋｇ／ｃｍ２）を吹き込み、気泡を発生させ、気泡と共に水面に浮上した塗膜を槽外へ排出する操作を３０分間行った。次に、水槽の水を抜いて基材を取り出し、遠心脱水機を使用して基材を回収した。
【００７９】
実施例２〜８および比較例１〜１１
表１に示す塗膜付き樹脂成形品を回収対象とし、各工程における条件を表１に示すように変更したこと以外は、実施例１と同様な操作を行った。
【００８０】
ただし、比較例５〜７では水洗・分離工程において、圧縮空気の吹き込みを行わなかった。また、比較例８，９では水洗・分離工程において、水槽形状が本発明の好適範囲外であり、また、洗浄水の導入・排出を行わなかった。また、比較例１０では、洗浄水及び圧縮空気の導入を行わずに自然沈降のみを行った。比較例１１は、膨潤・剥離工程や水洗・分離工程を行わず、破砕のみを行った。
【００８１】
【表１】
2005119134.tif 000003
【００８２】
［回収熱可塑性樹脂の評価］
実施例１〜８及び比較例１〜１１において、得られた回収熱可塑性樹脂の表面の水分を乾燥して回収率を算出した。また、塗膜の剥離及び分離、分別状況について、目視で観察し、塗膜の剥離と分離が十分であるものを○、塗膜の剥離が不十分ないし塗膜の分離が不十分で塗膜が混入しているものを×とし、これらの結果を表２に示した。
【００８３】
なお、表２中の揮発分とは予備乾燥した回収熱可塑性樹脂について約５０ｇを耐熱ガラス容器に入れ、ミニ乾燥機で１３０℃／２時間乾燥した後、乾燥の前後による重量変化を算出したときの値であり、これが多いことは剥離溶剤含有量が多いことを示す。
【００８４】
【表２】
2005119134.tif 000004
【００８５】
表２から明らかなように、実施例１〜８は、回収率も、塗膜の剥離、分離状況にも優れている。
【００８６】
これに対して、塗膜付き樹脂成形品を細かく破砕しすぎた比較例１は、分離工程で塗膜と共に基材が排出されるために回収率が低下し、また、塗膜の分離も不十分であった。また、比較例４は、剥離工程の温度が高かったため剥離溶剤を多く含む。その他の比較例も、回収率や塗膜の剥離ないし分離が不十分であった。なお、比較例６、７は水洗・分離工程において、洗浄水の供給・排水のバランスが不適切で、洗浄水のオーバーフローと共に塗膜や樹脂もオーバーフローして収率が大幅に低下した。
【００８７】
次に、実施例１〜８、比較例１〜１１で得られた回収熱可塑性樹脂を真空ベント機構付きの同方向二軸押出し機を使用して、リペレット（回収熱可塑性樹脂；１００％）を作成し、得られたリペレットの特性について、諸特性を下記の方法で評価し、結果を表３に示した。
【００８８】
ただし、比較例２は、リペレット化する際に、原料供給口のポッパー部でブリッジングを起こし、リペレットが得られず、評価を行えなかった。
【００８９】
なお、評価用テストピースとしては、２オンス射出成形機（東芝（株）製）により、２２０〜２６０℃で成形したものを用いた。
〔メルトボリュームレート；ＭＶＲ（ｃｍ３／１０ｍｉｎ）〕  ＩＳＯ  １１３３（測定温度と荷重については、ＡＢＳ系は２２０℃／９８Ｎ、ＰＣ／ＡＢＳ系は２３０℃／９８Ｎ、ＰＰ系は２３０℃／２１．２Ｎ）
〔シャルピー衝撃強さ；ＩＭＰ（ＫＪ／ｍ２）〕  ＩＳＯ  １７９（常温）
〔熱変形温度；ＨＤＴ（℃）〕  ＩＳＯ  ７５（測定荷重については、ＡＢＳ系とＰＣ／ＡＢＳ系は１８．２ＭＰａ、ＰＰ系は０．４６ＭＰａ）
〔表面外観〕  目視により成形品表面を観察し、外観が良好なものは○、小さな外観不良の場合は△、異物などがあり明らかに表面外観が悪いものは×とした。
【００９０】
表３には、各用途に使用されている熱可塑性樹脂の未使用品（バージン材）について同様に評価を行った結果を参考例１〜３として併記した。なお、それぞれの比重はＡＢＳが１．０７、ＰＣ／ＡＢＳが１．１２、ＰＰが０．９２であった。
【００９１】
【表３】
2005119134.tif 000005
【００９２】
表３から明らかなように、実施例１〜８の回収熱可塑性樹脂は、各基材のバージン材に係る参考例１〜３と同等であるか、若干劣るものの流動性と衝撃強さとのバランスに優れ、表面外観も優れている。これに対して、比較例１〜１１では、耐衝撃性や表面外観が劣り、特に塗膜の混在により、表面外観が大きく劣っていた。なお、比較例４は、溶剤を多く含有していることにより、成形品にシルバーが発生し表面外観を悪化させた例であった。
【００９３】
［回収熱可塑性樹脂を用いた熱可塑性樹脂成形品の製造］
実施例９〜１６、比較例１２〜２１
前述の実施例及び比較例で回収、リペレット化された回収熱可塑性樹脂のリペレットと、参考例１〜３のバージン材とを、表４に示す組み合せで回収熱可塑性樹脂：３０重量％、バージン材：７０重量％の割合で混合して、前述のリペレットの製造と同様にしてペレットを作成し、前述の評価方法と同様に諸特性の評価を行った。また、塗装性についても評価するためにそれぞれの成形品にウレタン塗装を行い、目視により観察し、塗装表面が平滑で塗装性が良好なものを○、大部分は平滑であるが塗装表面に少しブツ状が見られるなどで塗装性が若干劣るものを△、塗装表面の大部分が平滑でなくブツ状が多く見られるなどで塗装性が悪いものを×とした。これらの結果を表４に示した。
【００９４】
【表４】
2005119134.tif 000006
【００９５】
表４より明らかなように、実施例１〜８の回収熱可塑性樹脂を用いたものは、物性、外観及び塗装性についても優れているが、比較例の回収熱可塑性樹脂を用いたものは、シルバーや塗膜による表面外観が劣っている。特に、塗装後に塗膜と思われる異物が浮き出てしまい、外観を著しく悪化させている。
【００９６】
［ゴム強化スチレン系樹脂と回収熱可塑性樹脂とを含む熱可塑性樹脂成形品の製造］
まず、以下の合成例に従ってブレンドするゴム強化スチレン系樹脂を合成した。なお、以下において、「部」は「重量部」を示す。
【００９７】
合成例１：ゴム含有グラフト共重合体（ａ−１）の製造
以下の配合にて、乳化重合法によりＡＢＳ共重合体を合成した。
〔配合〕
スチレン（ＳＴ）                              ３５部
クリロニトリル（ＡＮ）                        １５部
ポリブタジエン・ラテックス                    ５０部（固形分として）
不均化ロジン酸カリウム                        １部
水酸化カリウム                                ０．０３部
ターシャリードデシルメルカプタン（ｔ−ＤＭ）  ０．１部
クメンハイドロパーオキサイド                  ０．３部
硫酸第一鉄                                    ０．００７部
ピロリン酸ナトリウム                          ０．１部
結晶ブドウ糖                                  ０．３部
蒸留水                                        １９０部
【００９８】
オートクレーブに蒸留水、不均化ロジン酸カリウム、水酸化カリウム及びポリブタジエン・ラテックスを仕込み、６０℃に加熱後、硫酸第一鉄、ピロリン酸ナトリウム、結晶ブドウ糖を添加し、６０℃に保持したままＳＴ、ＡＮ、ｔ−ＤＭ及びクメンハイドロパーオキサイドを２時間かけて連続添加し、その後７０℃に昇温して１時間保って反応を完結した。かかる反応によって得たＡＢＳラテックスに酸化防止剤を添加し、その後硫酸により凝固させ、十分水洗後、乾燥してＡＢＳグラフト共重合体（ａ−１）を得た。
【００９９】
合成例２：ゴム含有グラフト共重合体（ａ−２）の製造
エチレン−プロピレン−非共役ジエン共重合体ゴムラテックス（エチレン：プロピレン：非共役ジエン（５−エチレン−２−ノルボルネン）  ６０部（固形分として）の存在下、ＡＮ１２部、ＳＴ２８部を反応させたこと以外は、合成例１と同様にしてＡＥＳグラフト共重合体（ａ−２）を得た。
【０１００】
合成例３：ゴム含有グラフト共重合体（ａ−３）の製造
ポリブチルアクリレート  ４０部（固形分として）の存在下、ＡＮ１８部、ＳＴ４２部を反応させたこと以外は、合成例１と同様にしてＡＳＡグラフト共重合体（ａ−３）を得た。
【０１０１】
合成例４：硬質共重合体（ｂ−１）の製造
窒素置換した反応器に水１２０部、アルキルベンゼンスルホン酸ソーダ０．００２部、ポリビニルアルコール０．５部、アゾイソブチルニトリル０．３部、ｔ−ＤＭ０．５部と、ＡＮ３５部、ＳＴ６５部からなるモノマー混合物を使用し、ＳＴの一部を逐次添加しながら開始温度６０℃から５時間昇温加熱後、１２０℃に到達させた。更に、１２０℃で４時間反応した後、重合物を取り出し、硬質共重合体（ｂ−１）（重量平均分子量１１５，０００）を得た。
【０１０２】
その他のブレンド樹脂及び添加剤としては以下のものを用いた。
ポリカーボネート樹脂（ｃ−１）：三菱エンジニアリングプラスチック（株）製ポリカ
ーボネート樹脂「Ｓ−３０００」（粘度平均分子量                                  （Ｍｖ）：２１，０００）
難燃剤（ｄ−１）：旭電化工業社製「ＦＰ−５００」(リン酸エステル系難燃剤)
無機充填剤（ｅ−１）：日本タルク（株）製「ＭＩＣＲＯ  ＡＣＥ  ミクロエースＰ−
３」(タルク：平均粒子径(測定方法；遠心沈降法)１．８μｍ)
【０１０３】
実施例１７〜２１、比較例２２〜２５
前述の実施例及び比較例で回収、リペレット化された回収熱可塑性樹脂のリペレットを用い、表５に示す配合割合で、さらに滑剤、酸化防止剤の添加剤と共に混合した後、２２０〜２６０℃で２軸押出機（日本製鋼所製「ＴＥＸ３０α」）にて溶融混合し、ペレット化した。この樹脂ペレットを２オンス射出成形機（東芝（株）製）にて２２０〜２６０℃にて成形し、必要なテストピースを作成し、各物性は表４で示した場合と同様な特性を測定し、更に下記の曲げ弾性率と燃焼性の特性も加えて試験結果を表５に示した。
〔曲げ弾性率；ＭＯＤ（ＭＰａ）〕  ＩＳＯ  １７８
〔燃焼性〕  ２ｍｍ厚みの試験片に対してＵＬ９４に準じた燃焼試験を行った。
【０１０４】
【表５】
2005119134.tif 000007
【０１０５】
表５より明らかなように、実施例１７〜２１では、比較例２２〜２５に比べて、衝撃強度などが優れ、特に表面外観に優れている。更に、難燃剤や充填剤を添加することにより、難燃性や剛性といった特性を付与することが可能となり、その他の用途へも好適に使用できる熱可塑性樹脂成形品が得られる。
【０１０６】
以上の結果から、本発明により回収された熱可塑性樹脂は、耐衝撃強度、外観性に優れており、参考例との対比からも明らかなように特性低下が少なく、そのままでも十分使用できる特性を有し、更に、他の樹脂をブレンドすることにより幅広い用途に、十分に使用できることが明らかである。
【産業上の利用可能性】
【０１０７】
本発明によれば、塗膜付き樹脂成形品の不良品や廃棄物から、熱可塑性樹脂を容易かつ効率的に回収して、これを有効に再利用することが可能となり、廃棄物の減量及び環境の維持、資源の有効利用等の面において、本発明の工業的有用性は極めて高い。
【図面の簡単な説明】
【０１０８】
【図１】本発明の実施に好適な浮上分離槽の構成を示す模式的な断面図である。
【符号の説明】
【０１０９】
１  浮上分離槽
４  多孔板
７  撹拌機
１０  破砕片
１１  塗膜
１２  塗膜片
１３  気泡
【図１】
2005119134.tif 000008